(57)【要約】  本開示は、可撓性容器を提供する。一実施形態では、可撓性容器は、第１の多層フィルムおよび第２の多層フィルムを含む。各多層フィルムは、内側シール層を含む。多層フィルムは、シール層が互いに対向し、かつ第２の多層フィルムが第１の多層フィルムの上に重ねられるように配設されている。多層フィルムは、共通の周縁部に沿ってシールされている。可撓性容器は、多層フィルムのうちの１つにあるオリフィスを含み、ポップアップ注ぎ口が、オリフィスを通って延伸している。ポップアップ注ぎ口は、オリフィスの周りの多層フィルムにシールされたフランジを有する。ポップアップ注ぎ口は、エチレン／α−オレフィンマルチブロックコポリマーを含む。【選択図】図１
2019529260.tif 000002
【特許請求の範囲】
【請求項１】
可撓性容器であって、
第１の多層フィルムおよび第２の多層フィルムであって、各多層フィルムが、内側シール層を含み、前記多層フィルムは、前記シール層が互いに対向し、かつ前記第２の多層フィルムが前記第１の多層フィルムの上に重ねられるように配設され、前記多層フィルムが、共通の周縁部に沿ってシールされている、第１の多層フィルムおよび第２の多層フィルムと、
前記多層フィルムのうちの１つにあるオリフィスと、
前記オリフィスを通って延伸し、かつ前記オリフィスの周りの前記多層フィルムにシールされたフランジを有する、ポップアップ注ぎ口であって、エチレン／α−オレフィンマルチブロックコポリマーを含む、ポップアップ注ぎ口と、を含む、可撓性容器。
【請求項２】
前記ポップアップ注ぎ口が、
出口と、
複数の折り畳み式パネルと、
前記折り畳み式パネルを互いに一体的に接続する複数の可撓性エルボーと、を含み、
前記折り畳み式パネルおよび前記可撓性エルボーが、前記フランジを前記出口に一体的に接続する、請求項１に記載の可撓性容器。
【請求項３】
前記ポップアップ注ぎ口は、各可撓性エルボーが後退されている後退状態と、
前記ポップアップ注ぎ口を前記後退状態に保持するように、前記ポップアップ注ぎ口の上に接着剤で取り付けられている、シールフィルムと、を有する、請求項２に記載の可撓性容器。
【請求項４】
前記シールフィルムが前記ポップアップ注ぎ口から除去されるとき、ポップアップ注ぎ口が、自動的に中立状態に移動する、請求項３に記載の可撓性容器。
【請求項５】
前記シールフィルムが前記ポップアップ注ぎ口から除去されるとき、少なくとも１つの可撓性エルボーが、後退状態から完全延伸状態に自動的に移動する、請求項４に記載の可撓性容器。
【請求項６】
前記ポップアップ注ぎ口は、各可撓性エルボーが完全に延伸されている延伸状態を有する、請求項２に記載の可撓性容器。
【請求項７】
前記ポップアップ注ぎ口が前記延伸状態にあるとき、各可撓性エルボーが、それぞれの曲率半径（Ｒｃ）を有する、請求項６に記載の可撓性容器。
【請求項８】
前記ポップアップ注ぎ口が、７５重量％超〜９９重量％のエチレン／α−オレフィンマルチブロックコポリマーと、２５重量％未満〜１重量％の高密度ポリエチレンと、を含む、ポリマー混成物から成る、請求項１に記載の可撓性容器。
【請求項９】
前記ポップアップ注ぎ口が、チャネルを画定し、前記ポップアップ注ぎ口が、
前記チャネルを通った流動を可能にするために開放する、前記チャネルにわたって延伸している、可撓性バルブであって、エチレン／α−オレフィンマルチブロックコポリマーを含む、可撓性バルブを含む、請求項１に記載の可撓性容器。
【請求項１０】
前記可撓性バルブが、前記出口に位置している、請求項９に記載の可撓性容器。
【請求項１１】
前記ポップアップ注ぎ口が、射出成形注ぎ口である、請求項１に記載の可撓性容器。
【請求項１２】
可撓性容器であって、
前面パネルおよび背面パネルであって、前記前面パネルが、前記背面パネルの上に重ねられている、前面パネルおよび背面パネルと、
前記前面パネルと前記背面パネルとの間に位置している、第１のガセットパネルおよび第２のガセットパネルであって、各パネルが、多層フィルムから成り、各多層フィルムが、内側シール層を含み、前記パネルが、共通の周縁部に沿って熱シールされている、第１のガセットパネルおよび第２のガセットパネルと、
パネルのうちの１つにあるオリフィスと、
前記オリフィスを通って延伸し、かつ前記オリフィスで前記パネルの前記内側シール層にシールされたフランジを有する、ポップアップ注ぎ口であって、エチレン／α−オレフィンマルチブロックコポリマーを含む、ポップアップ注ぎ口と、を含む、可撓性容器。
【請求項１３】
前記延伸可能な注ぎ口が、前記前面パネルに位置している、請求項１２に記載の可撓性容器。
【請求項１４】
前記延伸可能な注ぎ口が、前記可撓性容器の上部セグメントに位置している、請求項１２に記載の可撓性容器。
【請求項１５】
前記ポップアップ注ぎ口が、７５重量％超〜９９重量％のエチレン／α−オレフィンマルチブロックコポリマーと、２５重量％未満〜１重量％の高密度ポリエチレンと、を含む、ポリマー混成物から成る、請求項１２に記載の可撓性容器。
【発明の詳細な説明】
【背景技術】
【０００１】
本開示は、可撓性容器用の装具を対象とする。
【０００２】
装具付きの可撓性パウチが既知である。装具は、可撓性容器または可撓性パウチから流動性材料を送達するための硬質注ぎ口である。そのようなパウチは、しばしば「注ぎパウチ」と称される。
【０００３】
従来の注ぎパウチは、典型的には、対向する可撓性フィルムの間に挟持され、かつパウチの周縁部に沿って熱シールされている、カヌー形状の基部を有する装具を含む。このように、装具の位置は、注ぎパウチの縁部に制限限定される。装具の限定された周辺位置はまた、注ぎパウチの注ぎ形状を限定する。さらに、装具をパウチ縁部にシールすることは、シール不良のリスクを低減するために、装具基部と可撓性フィルムとの間の正確な位置合わせを必要とするので、問題がある。その結果、要求される程度の正確性を伴わない作製手順は、高いシール破損率を被る。
【０００４】
当該技術分野では、包装体の周縁部に沿った装具位置に限定されない可撓性パウチの必要性が認識されており、また可撓性パウチ作製中の漏れの発生を低減する必要性も認識されている。当該技術分野では、周縁部の装具によって提供されるもの以外の代替的な注ぎ形状を有する可撓性パウチの必要性がさらに認識されている。
【発明の概要】
【０００５】
本開示は、表面装着されたポップアップ注ぎ口を有する可撓性容器を提供する。ポップアップ注ぎ口の位置は、可撓性容器の周縁部に限定されない。ポップアップ注ぎ口は、伸縮性の注ぎ口設計を有しており、これにより、可撓性容器に対する改善された流動方向および体積制御を提供する。
【０００６】
本開示は、可撓性容器を提供する。一実施形態では、可撓性容器は、第１の多層フィルムおよび第２の多層フィルムを含む。各多層フィルムは、内側シール層を含む。多層フィルムは、シール層が互いに対向し、かつ第２の多層フィルムが第１の多層フィルムの上に重ねられるように配設されている。多層フィルムは、共通の周縁部に沿ってシールされている。可撓性容器は、多層フィルムのうちの１つにオリフィスを含み、ポップアップ注ぎ口は、オリフィスを通って（またはそこから）延伸する。ポップアップ注ぎ口は、オリフィスの周りの多層フィルムにシールされたフランジを有する。ポップアップ注ぎ口は、エチレン／α−オレフィンマルチブロックコポリマーを含む。
【０００７】
本開示は、別の可撓性容器を提供する。一実施形態では、可撓性容器は、前面パネルおよび背面パネルを含む。前面パネルは、背面パネルの上に重ねられている。第１のガセットパネルおよび第２のガセットパネルは、前面パネルと背面パネルとの間に位置している。各パネルは、多層フィルムから成り、各多層フィルムは、内側シール層を含む。パネルは、共通の周縁部に沿って熱シールされている。可撓性容器は、パネルのうちの１つにオリフィスを含み、ポップアップ注ぎ口は、オリフィスを通って（またはそこから）延伸する。ポップアップ注ぎ口は、オリフィスでパネルの内側シール層にシールされたフランジを有する。ポップアップ注ぎ口は、エチレン／α−オレフィンマルチブロックコポリマーを含む。
【０００８】
本開示の利点は、製袋およびシール作製機器と共に利用することができるポップアップ注ぎ口を有する可撓性容器である。
【０００９】
本開示の利点は、ポップアップ注ぎ口と同じ射出成形動作で作製され、かつポップアップ注ぎ口と同じ材料で作製された可撓性バルブを有する射出成形されたポップアップ注ぎ口を有する可撓性容器である。
【００１０】
本開示の利点は、液体などの流動性材料を注ぐための改善された流動制御を提供する、ポップアップ注ぎ口を有する可撓性容器である。
【００１１】
本開示の利点は、可撓性容器に含有された食料品を消費するために、注ぎ口が人の口に直接導かれる状況において、ユーザに快適性を提供する、エチレン／α−オレフィンマルチブロックコポリマーポップアップ注ぎ口である。
【００１２】
本開示の利点は、可撓性容器から内容物を吸引除去するためのニップルまたはストローとして機能することができる、可撓性で弾力性のあるポップアップ注ぎ口を有する可撓性容器である。
【００１３】
本開示の利点は、注ぎ口の早期の延伸を防止する感圧接着剤（ＰＳＡ）フィルムによって保護される、ポップアップ注ぎ口を有する可撓性容器である。ＰＳＡはまた、ポップアップ注ぎ口の使用前に無菌状態を提供し、消費者にとって不正開封防止の証拠として機能する。
【図面の簡単な説明】
【００１４】
【図１】本開示の実施形態による、ポップアップ注ぎ口を有する可撓性容器の斜視図である。
【図２】ポップアップが後退状態にある、図１のポップアップ注ぎ口の斜視図である。
【図２Ａ】本開示の一実施形態による、後退状態のポップアップ注ぎ口の図２の２Ａ−２Ａ線に沿って切り取られた断面図である。
【図３】本開示の一実施形態による、ポップアップ注ぎ口が中立状態にある、図１のポップアップ注ぎ口の斜視図である。
【図３Ａ】本開示の一実施形態による、中立状態のポップアップ注ぎ口の図３の３Ａ−３Ａ線に沿って切り取られた断面図である。
【図４】本開示の一実施形態による、図３の中立状態のポップアップ注ぎ口を延伸状態に移動させる人の斜視図である。
【図５】本開示の一実施形態による、延伸状態のポップアップ注ぎ口の斜視図である。
【図５Ａ】本開示の一実施形態による、延伸状態のポップアップ注ぎ口の図５の５Ａ−５Ａ線に沿って切り取られた断面図である。
【図６】本開示の一実施形態による、ポップアップ注ぎ口を通して分注されている流動性材料の斜視図である。
【図７】本開示の一実施形態による、ポップアップ注ぎ口を有する別の可撓性容器の斜視図である。
【図８】本開示の一実施形態による、ポップアップ注ぎ口を通した流動性材料の分注を示す、図７の可撓性容器の正面図である。
【００１５】
定義
本明細書中の元素の周期律表への全ての言及は、ＣＲＣ  Ｐｒｅｓｓ，Ｉｎｃ．，２００３によって出版および著作権化されている元素の周期律表を指すものとする。さらに、族（複数可）へのいかなる言及も、族の番号付けに関してＩＵＰＡＣシステムを使用するこの元素周期表に反映される族（複数可）とする。矛盾する記載、文脈から暗示的、または本技術分野において慣習的でない限り、全ての部およびパーセントは、重量に基づく。米国の特許実務の目的上、本明細書で参照されるいかなる特許、特許出願、または刊行物の内容も、特に合成技術、定義（本明細書で提供される任意の定義と矛盾しない範囲まで）、および当該技術分野における一般知識の開示に関して、参照によりそれらの全体が本明細書に組み込まれる（またはそのように、それらの同等の米国版が参照により組み込まれる）。
【００１６】
本明細書に開示される数値範囲は、下限値および上限値、ならびにそれらを含む全ての値を含む。明確な値（例えば、１または２、または３〜５、または６、または７）を含む範囲については、いずれかの２つの明確な値間の任意の部分範囲が含まれる（例えば、１〜２、２〜６、５〜７、３〜７、５〜６など）。
【００１７】
矛盾する記載、文脈から暗示的、または本技術分野において慣習的でない限り、全ての部およびパーセントは重量に基づき、全ての試験方法は本開示の出願日の時点で現行のものである。
【００１８】
本明細書で使用される場合、「組成物」という用語は、組成物を含む材料の混合物、ならびに組成物の材料から形成された反応生成物および分解生成物を指す。
【００１９】
「〜を含む（ｃｏｍｐｒｉｓｉｎｇ）」、「〜を含む（ｉｎｃｌｕｄｉｎｇ）」、「〜を有する（ｈａｖｉｎｇ）」という用語、およびそれらの派生語は、それらが具体的に開示されているか否かにかかわらず、任意の追加の成分、ステップ、または手順の存在を除外することを意図するものではない。いかなる疑義も避けるために、「含む」という用語を使用して請求される全ての組成物は、別途記載がない限り、ポリマー化合物であるか否かにかかわらず、任意の追加の添加剤、アジュバント、または化合物を含んでもよい。対照的に、「本質的に〜から成る」という用語は、操作性に必須ではないものを除いて、いかなる後続の引用の範囲からも、任意の他の構成要素、ステップ、または手順を除外する。「から成る」という用語は、具体的に定義または列挙されていない任意の構成要素、ステップ、または手順を除外する。
【００２０】
密度は、ＡＳＴＭ  Ｄ  ７９２に従って測定する。
【００２１】
弾性回復率は、以下のように測定される。一軸引張における応力−歪み挙動は、Ｉｎｓｔｒｏｎ（商標）万能試験機を使用して、２１℃で３００％分−１の変形速度で測定される。３００％の弾性回復率は、ＡＳＴＭ  Ｄ  １７０８マイクロ引張試験片を使用して、荷重とそれに続く３００％歪みまでの除荷サイクルから決定される。全ての実験の回復率は、負荷がベースラインに戻ったときの歪みを使用して、除荷サイクル後に計算される。回復率は、次のように定義される。
％回復率＝１００＊（Ｅｆ−Ｅｓ）／Ｅｆ
ここで、Ｅｆは、繰り返し荷重にかかる歪み、Ｅｓは、除荷サイクル後に荷重がベースラインに戻るときの歪みである。
【００２２】
本明細書で使用される場合、「エチレン系ポリマー」は、（重合性モノマーの総量に基づいて）５０モルパーセントを超える重合エチレンモノマーを含有し、任意に、少なくとも１つのコモノマーを含有し得るポリマーである。
【００２３】
メルトフローレート（ＭＦＲ）は、ＡＳＴＭ  Ｄ  １２３８、条件２８０℃／２．１６ｋｇ（ｇ／１０分）に従って測定される。
【００２４】
メルトインデックス（ＭＩ）は、ＡＳＴＭ  Ｄ  １２３８、条件１９０℃／２．１６ｋｇ（ｇ／１０分）に従って測定される。
【００２５】
ショアＡ硬度は、ＡＳＴＭ  Ｄ  ２２４０に従って測定される。
【００２６】
本明細書で使用される場合、Ｔｍまたは「融点」（プロットされたＤＳＣ曲線の形状に関して融解ピークとも称される）は、典型的には、ＵＳＰ５，７８３，６３８に記載されているとおり、ポリオレフィンの融点またはピークを測定するためのＤＳＣ（示差走査熱量測定）技術によって測定される。２つ以上のポリオレフィンを含む多くの混成物は、１つを超える融点またはピークを有し、多くの個々のポリオレフィンは１つのみの融点またはピークを含むことに留意されたい。
【００２７】
本明細書で使用する場合、「オレフィン系ポリマー」は、（重合性モノマーの総量に基づいて）５０モルパーセントを超える重合オレフィンモノマーを含有し、任意に、少なくとも１つのコモノマーを含有し得るポリマーである。オレフィン系ポリマーの非限定的な例としては、エチレン系ポリマーおよびプロピレン系ポリマーが挙げられる。
【００２８】
「ポリマー」は、重合形態で、ポリマーを構成する複数の、および／または繰り返し「単位」または「マー単位」を提供する、同じまたは異なる種類のモノマーを重合することによって調製された化合物である。したがって、ポリマーという一般的な用語は、ホモポリマーという用語を含み、通常、１種類のモノマーのみから調製されたポリマーを指すために用いられ、コポリマーという用語は、通常、少なくとも２種類のモノマーから調製されたポリマーを指す。さらに、ランダム、ブロックなどの全ての形態のコポリマーも包含する。「エチレン／α−オレフィンポリマー」および「プロピレン／α−オレフィンポリマー」という用語は、それぞれエチレンまたはプロピレンを重合させて調製された上述のコポリマー、および１つ以上の追加の重合性α−オレフィンモノマーを示す。ポリマーは、多くの場合、特定のモノマーまたはモノマーの種類に「基づいて」、特定のモノマー含有量を「含む」など、１つ以上の特定のモノマー「から作製される」として言及されるが、この文脈では、「モノマー」という用語は、特定されたモノマーの重合残留物を指し、非重合種を指していないことを理解していることに留意する。一般に、本明細書におけるポリマーは、対応するモノマーの重合形態である「単位」に基づくとして言及される。
【００２９】
「プロピレン系ポリマー」は、（重合性モノマーの総量に基づいて）５０モルパーセントを超える重合プロピレンモノマーを含有し、任意に少なくとも１つのコモノマーを含有し得るポリマーである。
【発明を実施するための形態】
【００３０】
本開示は、可撓性容器を提供する。一実施形態では、可撓性容器は、第１の多層フィルムおよび第２の多層フィルムを含む。各多層フィルムは、内側シール層を含む。多層フィルムは、シール層が互いに対向し、かつ第２の多層フィルムが第１の多層フィルムの上に重ねられるように配設されている。多層フィルムは、共通の周縁部に沿ってシールされている。多層フィルムのうちの１つには、オリフィスが存在する。ポップアップ注ぎ口が、オリフィスから延伸している。ポップアップ注ぎ口は、オリフィスの周りの多層フィルムにシールされたフランジを有する。ポップアップ注ぎ口は、エチレン／α−オレフィンマルチブロックコポリマーから成る。
【００３１】
１．多層フィルム
本発明の可撓性容器は、第１の多層フィルムおよび第２の多層フィルムを含む。可撓性容器は、２つ、３つ、４つ、５つ、または６つ以上の多層フィルムを含み得ることが理解される。各多層フィルムは、可撓性であり、少なくとも２つまたは少なくとも３つの層を有する。可撓性多層フィルムは、弾力性、可撓性、変形可能、かつ柔軟である。各可撓性フィルムの構造および組成は、同じであっても、または異なっていてもよい。例えば、２つの対向する多層フィルムの各々は、別個のウェブから作製され得、各ウェブが、特有の構造、および／または特有の組成、仕上がり、もしくは印刷を有する。代替的に、各多層フィルムは、同じ構造および同じ組成であり得る。
【００３２】
可撓性多層フィルムは、ポリマー材料から成る。好適な高分子材料の非限定的な例には、オレフィン系ポリマー、プロピレン系ポリマー、エチレン系ポリマー、ポリアミド（ナイロンなど）、エチレン−アクリル酸もしくはエチレン−メタクリル酸、および亜鉛、ナトリウム、リチウム、カリウム、もしくはマグネシウム塩を含むそれらのアイオノマー、エチレン酢酸ビニル（ＥＶＡ）コポリマー、ならびにそれらの混成物が含まれる。可撓性多層フィルムは、印刷可能であるか、または可撓性容器の上に印を表示するための感圧性ラベルもしくは他の種類のラベルを受容するために印刷可能であるかまたは適合性であるかのいずれかであり得る。
【００３３】
一実施形態では、可撓性多層フィルムが提供され、これは、少なくとも３つの層：（ｉ）最外層、（ｉｉ）１つ以上のコア層、および（ｉｉｉ）最内シール層を含む。最外層（ｉ）および最内シール層（ｉｉｉ）は、１つ以上のコア層（ｉｉ）が表面層の間に挟持されている状態の表面層である。最外層は、（ａ−ｉ）ＨＤＰＥ、（ｂ−ｉｉ）プロピレン系ポリマー、または（ａ−ｉ）と（ｂ−ｉｉ）との組み合わせ、単独で、または低密度ポリエチレン（ＬＤＰＥ）などの他のオレフィン系ポリマーを含み得る。好適なプロピレン系ポリマーの非限定的な例としては、プロピレンホモポリマー、ランダムプロピレン／α−オレフィンコポリマー（１０重量パーセント未満のエチレンコモノマーを有する大部分の量のプロピレン）、およびプロピレンインパクトコポリマー（マトリックス相中に分散された異相プロピレン／エチレンコポリマーゴム相）が挙げられる。
【００３４】
１つ以上のコア層（ｉｉ）を用いる場合、本発明の多層フィルム中の全層の数は、３層（１つのコア層）、または４層（２つのコア層）、または５層（３つのコア層、または６層（４つのコア層）、または７層（５つのコア層）〜８層（６つのコア層）、または９層（７つのコア層）、または１０層（８つのコア層）、または１１層（９つのコア層））以上から成り得る。
【００３５】
各多層フィルムは、７５ミクロン、または１００ミクロン、または１２５ミクロン、または１５０ミクロン〜２００ミクロン、または２５０ミクロン、または３００ミクロン、または３５０ミクロン、または４００ミクロンの厚さを有する。
【００３６】
一実施形態では、各多層フィルムは、同一の構造および同一の組成を有する可撓性多層フィルムである。
【００３７】
可撓性多層フィルムは、（ｉ）共押出多層構造、または（ｉｉ）積層体、または（ｉ）および（ｉｉ）の組み合わせであり得る。一実施形態では、可撓性多層フィルムは、少なくとも３つの層：シール層、外層、およびそれら間の結合層を有する。結合層は、シール層を外層に接合する。可撓性多層フィルムは、シール層と外層との間に配置された１つ以上の任意の内層を含み得る。
【００３８】
一実施形態では、可撓性多層フィルムは、少なくとも２層、または３層、または４層、または５層、または６層、または７〜８層、または９層、または１０層、または１１層以上の層を有する、共押出フィルムである。例えば、フィルムを構築するために使用されるいくつかの方法は、キャスト共押出法またはブロー共押出法によるもの、接着積層、押出積層、熱積層、および蒸着などのコーティングである。これらの方法の組み合わせもまた、可能である。フィルム層は、ポリマー材料に加えて、包装産業で一般的に使用される安定剤、スリップ添加剤、粘着防止添加剤、加工助剤、清澄剤、核剤、顔料または着色剤、充填剤および補強剤などの添加剤を含み得る。好適な感覚刺激特性および／または光学特性を有する添加剤およびポリマー材料を選択することが特に有用である。
【００３９】
一実施形態では、最外層は、高密度ポリエチレン（ＨＤＰＥ）を含む。さらなる実施形態では、ＨＤＰＥは、Ｔｈｅ  Ｄｏｗ  Ｃｈｅｍｉｃａｌ  Ｃｏｍｐａｎｙによって提供されるＥＬＩＴＥ（商標）樹脂などの実質的に線状の多成分エチレン系コポリマー（ＥＰＥ）である。
【００４０】
一実施形態では、各コア層は、０．９０８ｇ／ｃｃ、または０．９１２ｇ／ｃｃ、または０．９２ｇ／ｃｃ、または０．９２１ｇ／ｃｃ〜０．９２５ｇ／ｃｃ、または０．９３ｇ／ｃｃ未満の密度を有する、１つ以上の線状もしくは実質的に線状のエチレン系ポリマーまたはブロックコポリマーを含む。一実施形態では、１つの以上のコア層の各々は、線状低密度ポリエチレン（ＬＬＤＰＥ）、超低密度ポリエチレン（ＵＬＤＰＥ）、超低密度ポリエチレン（ＶＬＤＰＥ）、多成分エチレン系ポリマー（「ＥＰＥ」）、オレフィンブロックコポリマー（ＯＢＣ）、プラストマー／エラストマー、および単一部位触媒線状低密度ポリエチレン（ｍ−ＬＬＤＰＥ）から選択される、１つ以上のエチレン／Ｃ３−Ｃ８α−オレフィンコポリマーを含む。
【００４１】
一実施形態では、シール層は、０．８６ｇ／ｃｃ、または０．８７ｇ／ｃｃ、または０．８７５ｇ／ｃｃ、または０．８８ｇ／ｃｃ、または０．８９ｇ／ｃｃ〜０．９０ｇ／ｃｃ、または０．９０２ｇ／ｃｃ、または０．９１ｇ／ｃｃ、または０．９２ｇ／ｃｃの密度を有する、１つ以上のエチレン系ポリマーを含む。さらなる実施形態では、シール層は、ＥＰＥ、プラストマー／エラストマー、またはｍ−ＬＬＤＰＥから選択される、１つ以上のエチレン／Ｃ３−Ｃ８α−オレフィンコポリマーを含む。
【００４２】
一実施形態では、可撓性多層フィルムは、共押出フィルムであり、シール層は、線状もしくは実質的に線状のポリマーなどのエチレン系ポリマー、または５５℃〜１１５℃のＴｍ、および０．８６５〜０．９２５ｇ／ｃｍ３、もしくは０．８７５〜０．９１０ｇ／ｃｍ３、もしくは０．８８８〜０．９００ｇ／ｃｍ３の密度を有する、エチレンと、１−ブテン、１−ヘキセン、もしくは１−オクテンなどのアルファ−オレフィンモノマーとの、単一部位触媒された線状もしくは実質的に線状のポリマーから成り、外層は、１７０℃〜２７０℃のＴｍを有するポリアミドから成る。
【００４３】
一実施形態では、可撓性多層フィルムは、少なくとも５つの層を有する共押出フィルムおよび／または積層フィルムであり、共押出フィルムは、線状もしくは実質的に線状のポリマーなどのエチレン系ポリマー、またはエチレンと、１−ブテン、１−ヘキセン、もしくは１−オクテンなどのアルファ−オレフィンコモノマーとの、単一部位触媒された線状もしくは実質的に線状のポリマーから成るシール層であって、エチレン系ポリマーが、５５℃〜１１５℃のＴｍ、および０．８６５〜０．９２５ｇ／ｃｍ３、もしくは０．８７５〜０．９１０ｇ／ｃｍ３、もしくは０．８８８〜０．９００ｇ／ｃｍ３の密度を有する、シール層と、ＨＤＰＥ、ＥＰＥ、ＬＬＤＰＥ、ＯＰＥＴ（二軸配向ポリエチレンテレフタレート）、ＯＰＰ（配向ポリプロピレン）、ＢＯＰＰ（二軸配向ポリプロピレン）、ポリアミド、およびそれらの組み合わせから選択される材料から成る最外層と、を有する。
【００４４】
一実施形態では、可撓性多層フィルムは、少なくとも７つの層を有する共押出および／または積層フィルムである。シール層は、線状もしくは実質的に線状のポリマーなどのエチレン系ポリマー、またはエチレンと、１−ブテン、１−ヘキセン、もしくは１−オクテンなどのアルファ−オレフィンコモノマーとの、単一部位触媒された線状もしくは実質的に線状のポリマーから成り、エチレン系ポリマーは、５５℃〜１１５℃のＴｍ、および０．８６５〜０．９２５ｇ／ｃｍ３、もしくは０．８７５〜０．９１０ｇ／ｃｍ３、もしくは０．８８８〜０．９００ｇ／ｃｍ３の密度を有する。外層は、ＨＤＰＥ、ＥＰＥ、ＬＬＤＰＥ、ＯＰＥＴ、ＯＰＰ、ＢＯＰＰ、ポリアミド、およびそれらの組み合わせから選択される材料から成る。
【００４５】
一実施形態では、可撓性多層フィルムは、全ての層がエチレン系ポリマーから成る、３層以上の共押出（または積層）フィルムである。さらなる実施形態では、可撓性多層フィルムは、各層がエチレン系ポリマーから成る、３層以上の共押出（もしくは積層）フィルムであり、（１）シール層は、線状または実質的に線状のエチレン系ポリマー、または、エチレンと、１−ブテン、１−ヘキセン、もしくは１−オクテンなどのアルファ−オレフィンコモノマーとの、単一部位触媒された線状もしくは実質的に線状のポリマーから成り、エチレン系ポリマーは、５５℃〜１１５℃のＴｍ、および０．８６５〜０．９２５ｇ／ｃｍ３、もしくは０．８７５〜０．９１０ｇ／ｃｍ３、もしくは０．８８８〜０．９００ｇ／ｃｍ３の密度を有し、および（２）外層は、ＨＤＰＥ、ＥＰＥ、ＬＬＤＰＥ、またはｍ−ＬＬＤＰＥから選択される、１つ以上のエチレン系ポリマーを含み、ならびに（３）１つ以上のコア層の各々は、ＬＤＰＥ、ＬＬＤＰＥ、ＵＬＤＰＥ、ＶＬＤＰＥ、ＥＰＥ、オレフィンブロックコポリマー（ＯＢＣ）、プラストマー／エラストマー、およびｍ−ＬＬＤＰＥから選択される、１つ以上のエチレン／Ｃ３−Ｃ８α−オレフィンコポリマーを含む。
【００４６】
一実施形態では、可撓性多層フィルムは、ＯＰＥＴまたはＯＰＰを含有する少なくとも１つの層を有する、共押出および／もしくは積層５層、または共押出（もしくは積層）７層フィルムである。
【００４７】
一実施形態では、可撓性多層フィルムは、ポリアミドを含有する少なくとも１つの層を有する、共押出（もしくは積層）５層、または共押出（もしくは積層）７層フィルムである。
【００４８】
一実施形態では、可撓性多層フィルムは、エチレン系ポリマー、または線状もしくは実質的に線状のポリマー、または９０℃〜１０６℃のＴｍを有する、エチレンと、１−ブテン、１−ヘキセン、もしくは１−オクテンなどのアルファ−オレフィンモノマーとの、単一部位触媒された線状もしくは実質的に線状のポリマーから成るシール層を有する、７層の共押出（もしくは積層）フィルムである。外層は、１７０℃〜２７０℃のＴｍを有するポリアミドである。フィルムは、シール層内のエチレン系ポリマーとは異なる、第２のエチレン系ポリマーから成る内層（第１の内層）を有する。フィルムは、外層内のポリアミドと同一または異なるポリアミドから成る内層（第２の内層）を有する。７層のフィルムは、１００マイクロメートル〜２５０マイクロメートルの厚さを有する。
【００４９】
一実施形態では、図１〜図６に示されるような可撓性容器１０を提供する。可撓性容器１０は、第１の多層フィルム１２（前面フィルム１２）および第２の多層フィルム１４（背面フィルム１４）を含む。多層フィルム１２、１４は、本明細書で先に開示されるような任意の可撓性多層フィルムであり得る。背面フィルム１４は、前面フィルム１２の上に重ねられている。各フィルム１２、１４は、オレフィン系ポリマーを含有するそれぞれのシール層を有する。前面フィルム１２のシール層は、背面フィルム１４のシール層と対向している。
【００５０】
可撓性容器１０はまた、ガセットパネル１６を含む。ガセットパネル１６は、前面フィルム１２および／または背面フィルム１４から形成される。ガセットパネル１６は、ガセットリム１８を含む。ガセットパネル１６は、（１）可撓性容器およびその内容物を漏れなく支持するための構造的完全性、および（２）可撓性容器をひっくり返らずに直立させるための安定性（水平面、または実質的に水平な表面などの支持面の上のガセットリム）を提供する。この意味で、可撓性容器１０は、「スタンドアップパウチ」または「ＳＵＰ」である。
【００５１】
前面フィルム１２および背面フィルム１４は、共通の周縁部２０の周りにシールされている。一実施形態では、前面フィルム１２、背面フィルム１４、およびガセットリム１８は、共通の周縁部２０に沿って互いに熱シールされている。本明細書で用いられる場合、「熱シールプロセス」または「熱シーリング」という用語および同様の用語は、フィルムの対向する内面（シール層）を接触させ、融解させ、熱シールを形成するか、または溶着させて、フィルムを互いに取り付けるように、ポリマー材料の２つ以上のフィルムを対向する熱シールバーの間に配置し、フィルムを挟持している熱シールバーを互いに向かって動かして、熱および圧力をフィルムに適用する動作である。熱シーリングは、熱シーリング手順を実施するために、シールバーを互いに向かって、かつ互いに離して動かすのに好適な構造および機構を含む。
【００５２】
一実施形態では、ハンドル２１が、可撓性パウチ１０の上部熱シール２３内に存在する。さらなる実施形態では、ハンドル２１は、上部シール２３のサイドカットおよびボトムカットによって形成されたカットアウトハンドルであり、フィルムのフラップが、カットアウト領域の上部分に沿って取り付けられている。フラップは、外側に延伸するように折り畳まれ、それによって、ハンドル２１を介して可撓性容器１０を運搬するか、または別様に取り扱うことで、人の手に快適さを提供する。
【００５３】
多層フィルムのうちの１つには、オリフィス２２が存在する。オリフィス２２は、ポップアップ注ぎ口２４の一部分がオリフィス２２を通して延伸し、かつフランジ２８の直径が、オリフィス２２を通過するには大きすぎるように、サイズ決めされるか、または別様に構成されている。このようにして、フランジ２８は、容器内部に位置し、注ぎ口の残りの部分は、多層フィルムから外側に延伸する。代替的に、フランジ２８は、多層フィルムの最外層に接着され、ポップアップ注ぎ口２４は、オリフィス２２から外側に延伸する。多層フィルムの外面へのフランジ接着は、熱シール、接着シール、およびそれらの組み合わせによって行われる。
【００５４】
２．ポップアップ注ぎ口
ポップアップ注ぎ口２４は、エチレン／α−オレフィンマルチブロックコポリマーから成る。ポップアップ注ぎ口２４は、中空であり、それを通って延伸するチャネル２６を有する。ポップアップ注ぎ口２４は、近位端部にフランジ２８を、遠位端部に分注出口３０（または出口３０）を含む。フランジ２８と出口３０との間には、複数の一体的に接続された折り畳み式パネル３２ａ〜３２ｅが存在する。折り畳み式パネルは、複数の可撓性エルボー３４ａ、３４ｂ、３４ｃ、３４ｄ、および３４ｅによって一体的に接続されている。フランジ２８、出口３０、折り畳み式パネル３２ａ〜３２ｅ、および可撓性エルボー３４ａ〜３４ｅは、接続されており、各々が、同じエチレン／α−オレフィンマルチブロックコポリマー（または、以下に考察されるものと同じポリマー混成物）から成る。可撓性エルボーは、折り畳み式パネルを互いに接続し、かつ隣接する折り畳み式パネルが互いに対して屈曲するか、またはヒンジ式に動くことを可能にする。ポップアップ注ぎ口２４は、一体的な構成要素である。換言すれば、フランジ２８、出口３０、折り畳み式パネル３２ａ〜３２ｅ、および可撓性エルボー３４ａ〜３４ｅは、各々が同じワンショット成形品の構成要素であり、各構成要素は、同じポリマー材料−単一の一体的な物品から成る。
【００５５】
一実施形態では、ポップアップ注ぎ口２４の２つ以上の構成要素は、異なるポリマー材料から成る。例えば、出口３０および／または可撓性バルブ３６は、他の構成要素−折り畳み式パネル、折り畳み式エルボー、フランジを形成する、別のポリマー材料（エチレン／α−オレフィンマルチブロックコポリマー／ＨＤＰＥ混成品などの）よりも硬質な１つの高分子材料（噛み込みバルブを形成するための）から成り得る。別の例として、フランジ２８は、多層フィルムとの熱シーリングを促進する１つのポリマー材料から成り得、他の構成要素（折り畳み式パネル、折り畳み式エルボー、出口、バルブ）は、注ぎ口２４のポップアップ特徴を可能にするための別の異なるポリマー材料（エチレン／α−オレフィンマルチブロックコポリマー／ＨＤＰＥ混成物など）から形成される。そのような多材料注ぎ口は、ツーショット成形手順またはマルチショット成形手順によって作製され得る。
【００５６】
一実施形態では、折り畳み式パネル３２ａ〜３２ｅは、互いに対して同心円状に配置されている。図１〜図６は、５つの折り畳み式パネルを有するポップアップ注ぎ口２４を示しているが、ポップアップ注ぎ口２４は、２、または３、または４、または５〜６、または７、または８、または９、または１０個以上の折り畳み式パネルを有し得ることが理解される。図２Ａに示されるように、可撓性エルボー３４ａ〜３４ｅにより、折り畳み式パネルをアコーディオンのような様式で折り畳むことができ、それによってパネルは、アコーディオンの蛇腹に似た、交互様式で折り畳まれる。各可撓性エルボー３４ａ〜３４ｅは、弾力性があり、かつ移動可能であり、各可撓性エルボーは、後退状態に曲がり、かつ部分的延伸状態に延伸するか、または完全延伸状態に延伸する能力を有する。フランジ２８の直径にわたって延伸する拘束部材は、ポップアップ注ぎ口２４を後退状態に維持するために必要とされる。ポップアップ注ぎ口は、以下に詳細に開示されるように、可撓性エルボー（複数可）のうちの少なくとも１つを完全延伸状態に自然に移動させる、固有の圧縮力、または固有の外向きの押圧力を有する。
【００５７】
個々には、各折り畳み式パネルは、円筒形、または実質的に円筒形の形状の中空管である。図２Ａ、３Ａ、および５Ａに示されるように、各折り畳み式パネル３２ａ〜３２ｅの直径は、可撓性注ぎ口の近位端部（すなわち、フランジ２８）から注ぎ口の遠位端部（すなわち、出口３０）に移動するにつれて減少する。換言すれば、各パネル（シリンダ）の直径は、フランジ（近位端部）から出口（遠位端部）に移動するにつれて前のパネル（シリンダ）よりも小さくなる。折り畳み式パネル３２ａ〜３２ｅは、ポップアップ注ぎ口２４の垂直方向の上昇を提供する。
【００５８】
一実施形態では、出口３０は、図５Ａに示されるように、半径Ａを有する。半径Ａは、折り畳み式パネル３２ａの半径Ｂよりも小さく、半径Ｂは、折り畳み式パネル３２ｂの半径Ｃよりも小さく、半径Ｃは、折り畳み式パネル３２ｃの半径Ｄよりも小さく、半径Ｄは、折り畳み式パネル３２ｄの半径Ｅよりも小さく、半径Ｅは、折り畳み式チャネル３２ｅの半径Ｆよりも小さく、半径Ｆは、フランジ２８の半径Ｇよりも小さい。このようにして、折り畳みパネルは、図２Ａに示される後退状態Ｘにあるときに、互いに同心円状に入れ子になっている。本明細書で使用される場合、「後退状態」（または「後退状態Ｘ」）という用語は、ポップアップ注ぎ口２４の構成であり、それによって全ての可撓性エルボー３４ａ〜３４ｅが、後退される。図２Ａに示されるように、出口３０は、後退状態Ｘにあるとき、同心円状に最も内側のパネルである。図２Ａ、３Ａ、５Ａに示されるように、出口３０は、最小の直径を有し、フランジ２８は、最大の直径を有する。
【００５９】
一実施形態では、ポップアップ注ぎ口２４の一部分は、オリフィス２２を通って延伸する。フランジ２８は、可撓性容器１０の内部に位置し、かつ多層フィルムのうちの１つ、この場合は前面フィルム１２のシール層と接触する。フランジ２８は、オリフィスを画定する前面フィルム１２の周縁領域に沿って取り付けられる。フィルムシール層とフランジ２８との間の取り付けは、（ｉ）熱シール、（ｉｉ）接着シール、および（ｉｉｉ）（ｉ）と（ｉｉ）との組み合わせによって行われる。
【００６０】
代替的に、フランジ２８は、前面フィルム１２（または背面フィルム１４）の最外層にシールされてもよい。フランジ２８と最外層との間の接着は、（ｉ）熱シール、（ｉｉ）接着シール、および（ｉｉｉ）（ｉ）と（ｉｉ）との組み合わせによるものであり得る。
【００６１】
一実施形態では、ポップアップ注ぎ口２４は、図２Ａ、３Ａ、および５Ａに見られるように、壁厚Ｔを有する。ポップアップ注ぎ口の構成要素−フランジ２８、出口３０、折り畳み式パネル３２ａ〜３２ｅ、および可撓性エルボー３４ａ〜３４ｅは、各々が同じまたは実質的に同じ壁厚を有する。さらなる実施形態では、ポップアップ注ぎ口２４の各構成要素の壁厚Ｔは、同じであり、０．２ｍｍ、または０．３ｍｍ、または０．４ｍｍ、または０．５ｍｍ、または０．６ｍｍ、または０．７ｍｍ、または０．８ｍｍ、または０．９ｍｍ、または１．０ｍｍ〜１．２ｍｍ、または１．５ｍｍ、または１．７ｍｍ、または１．９ｍｍ、または２．０ｍｍである。
【００６２】
３．エチレン／α−オレフィンマルチブロックコポリマー
ポップアップ注ぎ口２４は、エチレン／α−オレフィンマルチブロックコポリマーから形成される。「エチレン／α−オレフィンマルチブロックコポリマー」という用語は、エチレンと、化学的または物理的特性が異なる２つ以上の重合性モノマー単位の複数のブロックまたはセグメントによって特徴付けられる、１つ以上の共重合可能なα−オレフィンコモノマーと、を重合形態で含む。「エチレン／α−オレフィンマルチブロックコポリマー」という用語は、２つのブロック（ジブロック）および２つ超のブロック（マルチブロック）を有するブロックコポリマーを含む。「インターポリマー」および「コポリマー」という用語は、本明細書では互換的に使用される。コポリマー中の「エチレン」または「コモノマー」の量に言及する場合、これは、その重合単位を意味することが理解される。いくつかの実施形態では、エチレン／α−オレフィンマルチブロックコポリマーは、以下の式によって表すことができる。
（ＡＢ）ｎ
【００６３】
式中、ｎは、少なくとも１であり、好ましくは１より大きい整数、例えば、２、３、４、５、１０、１５、２０、３０、４０、５０、６０、７０、８０、９０、１００、またはそれ以上であり、「Ａ」は、ハードブロックまたはセグメントを表し、「Ｂ」は、ソフトブロックまたはソフトセグメントを表す。好ましくは、ＡおよびＢは、実質的に分岐鎖状または実質的に星形の様式とは対照的に、実質的に線状の方法で、または線状の様式で、連結または共有結合される。他の実施形態では、ＡブロックおよびＢブロックは、ポリマー鎖に沿ってランダムに分布される。換言すれば、ブロックコポリマーは、通常、以下のような構造を有しない。
ＡＡＡ−ＡＡ−ＢＢＢ−ＢＢ
【００６４】
さらに他の実施形態では、ブロックコポリマーは、通常、異なるコモノマー（複数可）を含む第３の種類のブロックを有しない。さらに他の実施形態では、ブロックＡおよびブロックＢの各々は、ブロック内に実質的にランダムに分布したモノマーまたはコモノマーを有する。換言すれば、ブロックＡもブロックＢも、ブロックの残りの部分とは実質的に違う組成を有する、先端セグメントなどの異なる組成の２つ以上のサブセグメント（またはサブブロック）を含まない。
【００６５】
好ましくは、エチレンは、ブロックコポリマー全体の大部分のモル分率を含み、すなわち、エチレンは、全ポリマーの少なくとも５０モルパーセントを構成する。より好ましくは、エチレンは、少なくとも６０モルパーセント、少なくとも７０モルパーセント、または少なくとも８０モルパーセントを構成し、ポリマー全体の実質的な残部は、好ましくは３つ以上の炭素原子を有する少なくとも１つの他のコモノマーを含む。いくつかの実施形態では、エチレン／α−オレフィンマルチブロックコポリマーは、５０モル％〜９０モル％のエチレン、または６０モル％〜８５モル％のエチレン、または６５モル％〜８０モル％のエチレンを含み得る。多くのエチレン／オクテンマルチブロックコポリマーについて、組成物は、ポリマー全体の８０モルパーセントを超えるエチレン含有量、およびポリマー全体の１０〜１５モルパーセント、または１５〜２０モルパーセントのオクテン含有量を含む。
【００６６】
エチレン／α−オレフィンマルチブロックコポリマーは、様々な量の「ハード」セグメントおよび「ソフト」セグメントを含む。「ハード」セグメントは、エチレンが、ポリマーの重量に基づいて、９０重量パーセント超、または９５重量パーセント、または９５重量パーセント超、または９８重量パーセント超、最大１００重量パーセントの量で存在する、重合単位のブロックである。換言すれば、ハードセグメント中のコモノマー含有量（エチレン以外のモノマー含有量）は、ポリマーの重量に基づいて、１０重量パーセント未満、または５重量パーセント、または５重量パーセント未満、または２重量パーセント未満であり、最低でゼロであり得る。いくつかの実施形態では、ハードセグメントは、エチレンに由来する全ての、または実質的に全ての単位を含む。「ソフト」セグメントは、コモノマー含有量（エチレン以外のモノマー含有量）が、ポリマーの重量に基づいて、５重量パーセント超、または８重量パーセント超、１０重量パーセント超、または１５重量パーセント超である、重合単位のブロックである。いくつかの実施形態では、ソフトセグメント中のコモノマー含有量は、２０重量パーセント超、２５重量パーセント超、３０重量パーセント超、３５重量パーセント超、４０重量パーセント超、４５重量パーセント超、５０重量パーセント超、または６０重量パーセント超であり得、最大１００重量パーセントであり得る。
【００６７】
ソフトセグメントは、エチレン／α−オレフィンマルチブロックコポリマー中に、エチレン／α−オレフィンマルチブロックコポリマーの総重量の１重量パーセント〜９９重量パーセント、または５重量パーセント〜９５重量パーセント、１０重量パーセント〜９０重量パーセント、１５重量パーセント〜８５重量パーセント、２０重量パーセント〜８０重量パーセント、２５重量パーセント〜７５重量パーセント、３０重量パーセント〜７０重量パーセント、３５重量パーセントから６５重量パーセント、４０重量パーセント〜６０重量パーセント、または４５重量パーセント〜５５重量パーセントの量で存在し得る。逆に、ハードセグメントは、同様の範囲で存在し得る。ソフトセグメントの重量パーセントおよびハードセグメントの重量パーセントは、ＤＳＣまたはＮＭＲから得られたデータに基づいて計算され得る。そのような方法および計算は、例えば、「Ｅｔｈｙｌｅｎｅ／α−Ｏｌｅｆｉｎ  Ｂｌｏｃｋ  Ｉｎｔｅｒｐｏｌｙｍｅｒｓ」と題され、Ｃｏｌｉｎ  Ｌ．Ｐ．Ｓｈａｎ、Ｌｏｎｎｉｅ  Ｈａｚｌｉｔｔらの名において２００６年３月１５日に出願され、Ｄｏｗ  Ｇｌｏｂａｌ  Ｔｅｃｈｎｏｌｏｇｉｅｓ  Ｉｎｃ．に譲渡された、米国特許第７，６０８，６６８号に開示されており、その開示は、その全体が参照により本明細書に組み込まれる。特に、ハードセグメントおよびソフトセグメントの重量パーセント、ならびにコモノマー含有量は、ＵＳ７，６０８，６６８の第５７欄〜第６３欄に記載されるように決定されてもよい。
【００６８】
エチレン／α−オレフィンマルチブロックコポリマーは、好ましくは、線状に結合された（または共有結合された）２つ以上の化学的に違う領域またはセグメント（「ブロック」と称される）を含むポリマー、すなわち、ペンダントまたはグラフトされた様式ではなく、重合エチレン性官能基に関して端から端まで結合されている化学的に区別された単位を含むポリマーである。一実施形態では、ブロックは、組み込まれたコモノマーの量もしくは種類、密度、結晶化度、そのような組成のポリマーに起因する結晶のサイズ、立体規則性の種類もしくは程度（アイソタクチックまたはシンジオタクチック）、位置規則性または位置不規則性、分岐の量（長鎖分岐もしくは超分岐を含む）、均質性、または任意の他の化学的もしくは物理的特性において異なる。逐次モノマー付加、流動性触媒、またはアニオン重合技術によって生成されたインターポリマーを含む先行技術のブロックインターポリマーと比較して、本発明のエチレン／α−オレフィンマルチブロックコポリマーは、一実施形態では、それらの調製に使用される複数の触媒と組み合わせたシャトリング剤（複数可）の効果のために、両ポリマー多分散性（ＰＤＩまたはＭｗ／ＭｎまたはＭＷＤ）の特有の分布、多分散ブロック長分布、および／または多分散ブロック数分布によって特徴付けられる。
【００６９】
一実施形態では、エチレン／α−オレフィンマルチブロックコポリマーは、連続プロセスで生成され、１．７〜３．５、または１．８〜３、または１．８〜２．５、または１．８〜２．２の多分散指数（Ｍｗ／Ｍｎ）を有する。バッチまたは半バッチプロセスで生成される場合、エチレン／α−オレフィンマルチブロックコポリマーは、１．０〜３．５、または１．３〜３、または１．４〜２．５、または１．４〜２のＭｗ／Ｍｎを有する。
【００７０】
さらに、エチレン／α−オレフィンマルチブロックコポリマーは、ポアソン分布ではなく、シュルツ・フロリー分布に適合するＰＤＩ（またはＭｗ／Ｍｎ）を有する。本発明のエチレン／α−オレフィンマルチブロックコポリマーは、多分散ブロック分布ならびにブロックサイズの多分散分布の両方を有する。これにより、改善された、かつ識別可能な物理的特性を有するポリマー生成物の形成が生じる。多分散ブロック分布の理論的利点は、Ｐｏｔｅｍｋｉｎ、Ｐｈｙｓｉｃａｌ  Ｒｅｖｉｅｗ  Ｅ（１９９８）５７（６）、ｐｐ．６９０２−６９１２、およびＤｏｂｒｙｎｉｎ、Ｊ．Ｃｈｅｍ．Ｐｈｖｓ．（１９９７）１０７（２１）、ｐｐ９２３４−９２３８において、これまでにモデル化および考察されている。
【００７１】
一実施形態では、本発明のエチレン／α−オレフィンマルチブロックコポリマーは、ブロック長の最確分布を有する。
【００７２】
さらなる実施形態では、本開示のエチレン／α−オレフィンマルチブロックコポリマー、特に連続溶液重合反応器で生成されるものは、ブロック長の最確分布を有する。本開示の一実施形態では、エチレンマルチブロックインターポリマーは、以下のものを有すると定義される。
【００７３】
（Ａ）約１．７〜約３．５のＭｗ／Ｍｎ、摂氏度単位での少なくとも１つの融点Ｔｍ、およびグラム／立方センチメートルでの密度ｄ、ここで、Ｔｍおよびｄの数値は、以下の関係に対応し、
Ｔｍ＞−２００２．９＋４５３８．５（ｄ）−２４２２．２（ｄ）２、または
【００７４】
（Ｂ）約１．７〜約３．５のＭｗ／Ｍｎ、Ｊ／ｇでの融解熱ΔＨ、および最高ＤＳＣピークと最高結晶化温度分析分画（「ＣＲＹＳＴＡＦ」）ピークとの間の温度差として定義される摂氏でのデルタ量ΔＴによって特徴付けられ、ここで、ΔＴおよびΔＨの数値は、以下の関係を有し、
ゼロより大きく、最大１３０Ｊ／ｇのΔＨに関して、ΔＴ＞−０．１２９９（ΔＨ）＋６２．８１、
１３０Ｊ／ｇを超えるΔＨに関して、ΔＴ≧４８℃、
ここで、ＣＲＹＳＴＡＦピークは、累積ポリマーの少なくとも５パーセントを使用して決定され、ポリマーの５パーセント未満が同定可能なＣＲＹＳＴＡＦピークを有する場合、ＣＲＹＳＴＡＦ温度は、３０℃であり、または
【００７５】
（Ｃ）エチレン／α−オレフィンインターポリマーの圧縮成形フィルムで測定された３００％歪みでのパーセントおよび１サイクルでの弾性回復率Ｒｅ、およびグラム／立方センチメートルでの密度ｄを有し、ここで、エチレン／α−オレフィンインターポリマーが架橋相を実質的に有しない場合、Ｒｅおよびｄの数値は、以下の関係を満たし、
Ｒｅ＞１４８１−１６２９（ｄ）、または
【００７６】
（Ｄ）ＴＲＥＦを使用して分画されたときに４０℃〜１３０℃で溶出する分子量画分であって、画分が、同じ温度の間で溶出する同程度のランダムエチレンインターポリマー画分のものよりも少なくとも５パーセント高いモルコモノマー含有量を有することを特徴とする、分子量画分を有し、ここで、当該同程度のランダムエチレンインターポリマーが、同じコモノマー（複数可）を有し、かつメルトインデックス、密度、およびエチレン／α−オレフィンインターポリマーのものの１０パーセント以内のモルコモノマー含有量（ポリマー全体に基づく）を有し、または
【００７７】
（Ｅ）２５℃での貯蔵弾性率Ｇ’（２５℃）、および１００℃での貯蔵弾性率Ｇ’（１００℃）を有し、ここで、Ｇ’（２５℃）のＧ’（１００℃）に対する比率は、約１：１〜約９：１の範囲にある。
【００７８】
エチレン／α−オレフィンマルチブロックコポリマーはまた、以下を有してもよい。
【００７９】
（Ｆ）ＴＲＥＦを使用して分画されたときに４０℃〜１３０℃の間で溶出する分子画分であって、画分が、少なくとも０．５〜最大約１のブロックインデックス、および約１．３を超える分子量分布Ｍｗ／Ｍｎを有することを特徴とする、分子画分、または
【００８０】
（Ｇ）ゼロよりも大きく、最大約１．０の平均ブロックインデックス、および約１．３を超える分子量分布Ｍｗ／Ｍｎ。
【００８１】
本発明のエチレン／α−オレフィンマルチブロックコポリマーの調製に使用するのに好適なモノマーは、エチレンおよびエチレン以外の１つ以上の付加重合性モノマーを含む。好適なコモノマーの例としては、プロピレン、１−ブテン、１−ペンテン、３−メチル−ｌ−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセンなどの３〜３０個、または３〜２０個、または４〜８個の炭素原子の直鎖もしくは分岐α−オレフィン；シクロペンテン、シクロヘプテン、ノルボルネン、５−メチル−２−ノルボルネン、テトラシクロドデセン、および２−メチル−１，４，５，８−ジメタノ−１，２，３，４，４ａ，５，８，８ａ−オクタヒドロナフタレン等の３〜３０個、または３〜２０個の炭素原子のシクロオレフィン；ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、および５，９−ジメチル−１，４，８−デカトリエンなどのジ−およびポリオレフィン；ならびに３−フェニルプロペン、４−フェニルプロペン、１，２−ジフルオロエチレン、テトラフルオロエチレン、および３，３，３−トリフルオロ−１−プロペンが挙げられる。
【００８２】
一実施形態では、エチレン／α−オレフィンマルチブロックコポリマーは、スチレンを含まない（すなわち、スチレンを有しない）。
【００８３】
エチレン／α−オレフィンマルチブロックコポリマーは、参照により本明細書に組み込まれる、米国特許第７，８５８，７０６号に記載されているような鎖シャトリングプロセスを介して生成され得る。特に、好適な鎖シャトリング剤および関連情報は、第１６欄３９行目〜第１９欄４４行目に列挙されている。好適な触媒は、第１９欄４５行目〜第４６欄１９行目に記載され、好適な共触媒は、第４６欄２０行目〜第５１欄２８行目に記載されている。このプロセスは、本明細書全体を通して記載されているが、特に第５１欄２９行目〜第５４欄５６行目に記載されている。このプロセスはまた、例えば、以下の、米国特許第７，６０８，６６８号、同第７，８９３，１６６号、および同第７，９４７，７９３号にも記載されている。
【００８４】
一実施形態では、エチレン／α−オレフィンマルチブロックコポリマーは、ハードセグメントおよびソフトセグメントを有し、スチレンを有せず、（ｉ）エチレン、および（ｉｉ）Ｃ４−Ｃ８α−オレフィンコモノマーから成り、かつ以下を有するものとして定義される。
【００８５】
１．７〜３．５のＭｗ／Ｍｎ、少なくとも１つの摂氏での融点Ｔｍ、およびグラム／立方センチメートルでの密度ｄ、ここで、Ｔｍおよびｄの数値は、以下の関係に対応し、
Ｔｍ＜−２００２．９＋４５３８．５（ｄ）−２４２２．２（ｄ）２、
ここで、ｄは、０．８６ｇ／ｃｃ、または０．８７ｇ／ｃｃ、または０．８８ｇ／ｃｃ〜０．８９ｇ／ｃｃであり、
かつ
Ｔｍは、８０℃、または８５℃、または９０℃〜９５℃、または９９℃、または１００℃、または
１０５℃〜１１０℃、または１１５℃、または１２０℃、または１２５℃である。
【００８６】
一実施形態では、エチレン／α−オレフィンマルチブロックコポリマーは、エチレン／オクテンマルチブロックコポリマーであり、以下（ｉ）〜（ｉｘ）の特性のうちの１つ、いくつか、任意の組み合わせ、または全てを有する。
【００８７】
（ｉ）８０℃、または８５℃、または９０℃〜９５℃、または９９℃、または１００℃、または１０５℃〜１１０℃、または１１５℃、または１２０℃、または１２５℃の溶解温度、
【００８８】
（ｉｉ）０．８６ｇ／ｃｃ、または０．８７ｇ／ｃｃ、または０．８８ｇ／ｃｃ〜０．８９ｇ／ｃｃの密度、
【００８９】
（ｉｉｉ）５０〜８５重量％のソフトセグメントおよび４０〜１５重量％のハードセグメント、
【００９０】
（ｉｖ）ソフトセグメント中の１０モル％、または１３モル％、または１４モル％、または１５モル％〜１６モル％、または１７モル％、または１８モル％、または１９モル％、または２０モル％のオクテン、
【００９１】
（ｖ）ハードセグメント中の０．５モル％、または１．０モル％、または２．０モル％、または３．０モル％〜４．０モル％、または５モル％、または６モル％、または７モル％、または９モル％のオクテン、
【００９２】
（ｖｉ）１ｇ／１０分、または２ｇ／１０分、または５ｇ／１０分、または７ｇ／１０分〜１０ｇ／１０分、または１５ｇ／１０分〜２０ｇ／１０分のメルトインデックス（ＭＩ）、
【００９３】
（ｖｉｉ）６５、または７０、または７１、または７２〜７３、または７４、または７５、または７７、または７９、または８０のショアＡ硬度、
【００９４】
（ｖｉｉｉ）ＡＳＴＭ  Ｄ  １７０８に従って測定された２１℃での３００％分−１変形率で、５０％、または６０％〜７０％、または８０％、または９０％の弾性回復率（Ｒｅ）。
【００９５】
（ｉｘ）ブロックの多分散分布およびブロックサイズの多分散分布。
【００９６】
一実施形態では、エチレン／α−オレフィンマルチブロックコポリマーは、エチレン／オクテンマルチブロックコポリマーである。
【００９７】
本発明のエチレン／α−オレフィンマルチブロックコポリマーは、本明細書に開示される２つ以上の実施形態を含み得る。
【００９８】
一実施形態では、エチレン／オクテンマルチブロックコポリマーは、商品名ＩＮＦＵＳＥ（商標）の下で販売されており、米国ミシガン州ミッドランド所在のＴｈｅ  Ｄｏｗ  Ｃｈｅｍｉｃａｌ  Ｃｏｍｐａｎｙから入手可能である。さらなる実施形態では、エチレン／オクテンマルチブロックコポリマーは、ＩＮＦＵＳＥ（商標）９８１７である。
【００９９】
一実施形態では、エチレン／オクテンマルチブロックコポリマーは、ＩＮＦＵＳＥ（商標）９８０７である。
【０１００】
一実施形態では、エチレン／オクテンマルチブロックコポリマーは、ＩＮＦＵＳＥ（商標）９５００である。
【０１０１】
一実施形態では、エチレン／オクテンマルチブロックコポリマーは、ＩＮＦＵＳＥ（商標）９５０７である。
【０１０２】
４．ポリマー混成物
一実施形態では、ポップアップ注ぎ口２４は、エチレン／α−オレフィンマルチブロックコポリマーおよび高密度ポリエチレンから成る、ポリマー混成物から成る。「高密度ポリエチレン」（または「ＨＤＰＥ」）は、エチレンホモポリマーであるか、または少なくとも１つのＣ３−Ｃ１０α−オレフィンコモノマーを有するエチレン／α−オレフィンコポリマーであり、０．９４グラム／ｃｃ超、もしくは０．９４５ｇ／ｃｃ、もしくは０．９５ｇ／ｃｃ、もしくは０．９５５ｇ／ｃｃ、もしくは０．９６ｇ／ｃｃ〜０．９７ｇ／ｃｃ、もしくは０．９８ｇ／ｃｃの密度を有する。好適なコモノマーの非限定的な例としては、プロピレン、１−ブテン、１−ペンテン、４−メチル−１−ペンテン、１−ヘキセン、および１−オクテンが挙げられる。ＨＤＰＥは、エチレン、すなわち、重合エチレンに由来する、少なくとも５０重量パーセント、または少なくとも７０重量パーセント、または少なくとも８０重量パーセント、または少なくとも８５重量パーセント、または少なくとも９０重量パーセント、または少なくとも９５重量パーセントのエチレンを重合形態で含む。ＨＤＰＥは、単峰性コポリマーまたは多峰性コポリマーであり得る。「単峰性エチレンコポリマー」は、分子量分布を示すゲル浸透クロマトグラフィー（ＧＰＣ）で１つの違うピークを有するエチレン／Ｃ４−Ｃ１０α−オレフィンコポリマーである。「多峰性エチレンコポリマー」は、分子量分布を示すＧＰＣで少なくとも２つの違うピークを有するエチレン／Ｃ４−Ｃ１０α−オレフィンコポリマーである。多峰性は、２つのピークを有するコポリマー（二峰性）ならびに２つ超のピークを有するコポリマーを含む。
【０１０３】
一実施形態では、ＨＤＰＥは、以下の特性のうちの１つ、いくつか、または全てを有し、以下の特性（ｉ）〜（ｉｖ）のうちの１つ、いくつか、任意の組み合わせ、または全てを有する。
【０１０４】
（ｉ）０．９４５ｇ／ｃｃ、もしくは０．９５ｇ／ｃｃ、もしくは０．９５５ｇ／ｃｃ、もしくは０．９６０ｇ／ｃｃ〜０．９６５ｇ／ｃｃ、もしくは０．９７０ｇ／ｃｃ、もしくは０．９７５ｇ／ｃｃ、もしくは０．９８０ｇ／ｃｃの密度、および／または
【０１０５】
（ｉｉ）０．５ｇ／１０分、もしくは１．０ｇ／１０分、もしくは１．５ｇ／１０分、もしくは２．０ｇ／１０ミル〜２．５ｇ／１０分、もしくは３．０のメルトインデックス（ＭＩ）、および／または
【０１０６】
（ｉｉｉ）１２５℃、もしくは１２８℃、もしくは１３０℃〜１３２℃、もしくは１３５℃、もしくは１３７℃の溶融温度（Ｔｍ）、および／または
【０１０７】
（ｉｖ）二峰性分子量分布。
【０１０８】
一実施形態では、ＨＤＰＥは、０．９５５ｇ／ｃｃ、または０．９５７ｇ／ｃｃ、または０．９５９ｇ／ｃｃ〜０．９６０ｇ／ｃｃ、または０．９６３ｇ／ｃｃ、または０．９６５ｇ／ｃｃの密度を有し、かつ１．０ｇ／１０分、または１．５ｇ／１０分、または２．０ｇ／１０分〜２．５ｇ／１０分、または３．０ｇ／１０分のメルトインデックスを有する。
【０１０９】
好適な市販のＨＤＰＥの非限定的な例には、ＣＯＮＴＩＮＵＵＭ（商標）およびＵＮＩＶＡＬ（商標）の商品名の下で販売されている、Ｄｏｗ高密度ポリエチレン樹脂が含まれるが、これらに限定されない。
【０１１０】
ＨＤＰＥは、以下の種類のエチレン系ポリマーの各々とは違う：線状低密度ポリエチレン（ＬＬＤＰＥ）、メタロセンＬＬＤＰＥ（ｍ−ＬＬＤＰＥ）、超低密度ポリエチレン（ＵＬＤＰＥ）、超低密度ポリエチレン（ＶＬＤＰＥ）、多成分エチレン系コポリマー（ＥＰＥ）、エチレン−α−オレフィンマルチブロックコポリマー、エチレンプラストマー／エラストマー、および低密度ポリエチレン（ＬＤＰＥ）。
【０１１１】
エチレン／α−オレフィンマルチブロックコポリマーとＨＤＰＥとのポリマー混成物は、７０重量％超、もしくは７５重量％、もしくは８０重量％、もしくは８５重量％〜９０重量％、もしくは９５重量％、もしくは９９重量％のエチレン／α−オレフィンマルチブロックコポリマー、および相互量のＨＤＰＥ、または３０重量％未満、もしくは２５重量％、もしくは２０重量％、もしくは１５重量％〜１０重量％、もしくは５重量％、もしくは１重量％のＨＤＰＥを含む。
【０１１２】
一実施形態では、ポップアップ注ぎ口全体が、７５重量％〜７８重量％、もしくは８０重量％、もしくは８３重量％、もしくは８５重量％、もしくは８７重量％、もしくは９０重量％のエチレン／α−オレフィンマルチブロックコポリマー、および相互量のＨＤＰＥ、または２５重量％〜２２重量％、もしくは２０重量％、もしくは１７重量％、もしくは１５重量％、もしくは１３重量％、もしくは１０重量％のＨＤＰＥから成り、ポリマー混成物は、以下の特定のうちの１つ、いくつか、または全てを有する。
【０１１３】
（ｉ）８０（２９）、もしくは８３（３１）、もしくは８５（３３）、もしくは８７（３５）、もしくは８９（３８）、もしくは９０（３９）、もしくは９１（４０）、もしくは９３（４４）、もしくは９５（４６）、もしくは９７（５０）、もしくは９９（５６）、もしくは１００（５９）のショアＡ硬度（括弧内のショアＤ硬度）、および／または
【０１１４】
（ｉｉ）１８０％、もしくは２００％、もしくは２２０％、もしくは２４０％、もしくは２６０％、もしくは２８０％、もしくは３００％、もしくは３２０％〜３４０％、もしくは３６０％、もしくは３８０％、もしくは４００％、もしくは４１０％の破断伸び、および／または
【０１１５】
（ｉｉｉ）５０ＭＰａ、もしくは７５ＭＰａ、もしくは１００ＭＰａ、もしくは１２５ＭＰａ、もしくは１５０ＭＰａ、もしくは１７５ＭＰａ、もしくは２００ＭＰａ〜２２５ＭＰａ、もしくは２５０ＭＰａ、もしくは２７５ＭＰａの引張弾性率、および／または
【０１１６】
３０％、もしくは３５％、もしくは４０％、もしくは４５％〜５０％、もしくは５５％、もしくは６０％、もしくは６５％、もしくは７０％の弾性回復率。
【０１１７】
ポップアップ注ぎ口および関連特性のためのエチレン／α−オレフィンマルチブロックコポリマーおよびＨＤＰＥポリマー混成物の非限定的な例を、以下の表１に記載する。
【０１１８】
【表１】
2019529260.tif 000003
【０１１９】
５．可撓性バルブ
一実施形態では、ポップアップ注ぎ口２４は、図５および６に示されるような可撓性バルブ３６を含む。可撓性バルブ３６は、出口３０に位置している。
【０１２０】
可撓性バルブ３６は、チャネル２６を通る流動性材料の流動を制御する。可撓性バルブ３６の形状は、平坦、凸状、または凹状であり得る。可撓性バルブ３６は、０．１ｍｍ、または０．２ｍｍ、または０．３ｍｍ、または０．４ｍｍ、または０．５ｍｍ〜０．６ｍｍ、または０．７ｍｍ、または０．８ｍｍ、または０．９ｍｍ、または１．０ｍｍ未満、または１．０ｍｍの厚さを有する。
【０１２１】
可撓性バルブ３６は、それを通る流動を可能にするために開放する、開口部３８を含む。一実施形態では、可撓性バルブ３６は、ポップアップ注ぎ口２４と一体的であり、可撓性バルブ３６は、他のポップアップ注ぎ口構成要素と同じ、エチレン／α−オレフィンマルチブロックコポリマーと任意のＨＤＰＥとの混成物から成るか、または別様にそれから形成されている。
【０１２２】
６．シールフィルム
一実施形態では、可撓性容器１０は、図１、２、および３に示されるようなシールフィルム４２を含む。シールフィルム４２は、可撓性フィルムであり、ポップアップ注ぎ口２４が図２Ａに示される後退状態Ｘにあるときに、ポップアップ注ぎ口２４を覆う。シールフィルム４２は、ポップアップ注ぎ口２４を退避状態Ｘに維持するための拘束部材として機能する。シールフィルム４２は、オレフィン系ポリマーフィルムであり、接着材料が塗布された内面を含む。後退状態Ｘにあるとき、ポップアップ注ぎ口２４は、可撓性フィルム４２の内面に当接するか、または別様に衝突する、最外面を有する。シールフィルム４２の内面は、少なくともフランジ２８に接着剤で取り付けられ、任意に、出口３０および／または後退された可撓性エルボーのうちの１つと接触するために、内面の他の領域に貼り付けられてもよい。このようにして、シールフィルム４２は、使用前にポップアップ注ぎ口２４の全部または実質的に全部を覆い、可撓性容器１０の使用の準備が整うまで、ポップアップ注ぎ口２４を汚れ、汚染物質、および他の異物から保護する。シールフィルム４２はまた、ポップアップ注ぎ口の偶発的な漏れを防止し、かつクロージャであり得る。
【０１２３】
一実施形態では、シールフィルム４２は、その内面に接着材料が塗布されたＬＬＤＰＥから成る。シールフィルム４２に好適なＬＬＤＰＥの非限定的な例は、Ｔｈｅ  Ｄｏｗ  Ｃｈｅｍｉｃａｌ  Ｃｏｍｐａｎｙから入手可能な、Ｄｏｗｌｅｘ  ２０４９である。
【０１２４】
一実施形態では、シールフィルム４２は、ＰＳＡフィルムである。
【０１２５】
一実施形態では、シールフィルム４２は、図１、２、および３に示す、タブ４４を含む。この実施形態では、シールフィルム４２は、感圧性接着剤剥離シールフィルムである。タブ４４は、接着材料を含まない、シールフィルム内面上の領域である。図３に示されるように、タブ４４を可撓性容器１０から引き離すか、または別様に剥離させることで、ポップアップ注ぎ口２４を露出させ、それによってポップアップ注ぎ口をシールフィルム４２による拘束から解放する。したがって、本明細書で使用される場合、「ポップアップ注ぎ口」という用語は、後退されたポップアップ注ぎ口にわたって位置する拘束部材（例えば、シールフィルムなど）の除去時に、後退状態から中立状態に自然にまたは別様に自動的に移動する。
【０１２６】
出願人は、（１）中立状態のポップアップ注ぎ口２４の成形もしくは別様に射出成形、または（２）７５〜９０重量％のエチレン／α−オレフィンおよび２５〜１０重量％のＨＤＰＥ混成物の、ポップアップ注ぎ口２４のためのポリマー材料としての利用が、可撓性エルボー３４ａ〜３４ｅのうちの少なくとも１つのための固有の延伸特徴を有利に付与することを発見した。ポップアップ注ぎ口２４の型内形成と組み合わせたエチレン／α−オレフィンおよびＨＤＰＥポリマー混成物の弾性回復率は、シールフィルム４２の除去時に、後退状態から中立状態への少なくとも１つの可撓性エルボー３４ａ〜３４ｅの自動延伸のための外向きの圧縮力（または押圧力）を生成する。自動ポップアップの傾向および速度は、エチレン／α−オレフィンマルチブロックコポリマーと混成物されるＨＤＰＥの量を変えることによって調整することができる。本発明のポップアップ注ぎ口２４は、ポップアップ注ぎ口が中立状態Ｙにあるときに、ユーザに出口３０への容易なアクセスを提供する。中立状態Ｙでは、出口３０は、フランジ２８の上方に持ち上げられており、これにより、人がポップアップ注ぎ口２４を完全に延伸させるために出口３０を容易につまむか、または把持して引っ張ることが可能になる。本発明のポップアップ注ぎ口２４の構成および動作は、注ぎ口の延伸を作動させるために追加のプルリングまたはハンドルを必要とする従来の設計と比較して、有利である。さらに、ポップアップ注ぎ口を中立状態で成形することで、可撓性エルボーに対する応力および永久変形を最小限に抑えることによって、ポップアップ注ぎ口の耐久性が改善される。
【０１２７】
後退状態Ｘでは、全ての可撓性エルボー３４ａ〜３４ｅが、後退状態にある。ポップアップ注ぎ口を後退状態Ｘに保持するか、または別様に維持するために、拘束部材（シーリングフィルムなど）が必要とされる。図３Ａに示される「中立状態」（または「中立状態Ｙ」）では、可撓性エルボー３４ａ〜３４ｅのうちの全てではないが、少なくとも１つが、部分的延伸状態、または完全延伸状態にある。同様に、中立状態では、可撓性エルボー３４ａ〜３４ｅのうちの全てではないが少なくとも１つが、後退状態にある。中立状態Ｙでは、折り畳み式パネルのうちの全てではないが１つ以上が、前面多層フィルム１２から外側に向かって延伸している。
【０１２８】
本発明のポップアップ注ぎ口２４は、後退状態Ｘ（図２Ａ）から中立状態Ｙ（図３Ａ）に自然に（または自動的に）移動するのに十分な固有の圧縮力（または押圧力）を有する。図３Ａは、可撓性エルボー３４ｅが完全に延伸されており、かつ可撓性エルボー３４ａ、３４ｂ、３４ｃ、および３４ｄが部分的に延伸されている、中立状態Ｙの実施形態を示す。中立状態Ｙでは、出口３０は、部分的に延伸された可撓性エルボーの上方に持ち上げられており、それによって、図４に示されるように、人の手の２本の指の間で出口３０を容易に把持することが可能になる。
【０１２９】
ユーザが出口３０を引っ張ると、中立状態Ｙから、引張力により、可撓性エルボー３４ａ、３４ｂ、３４ｃ、および３４ｄが完全に延伸され、出口３０が中立状態Ｙから延伸状態Ｚに持ち上げられる。「延伸状態」（または「延伸状態Ｚ」）は、各可撓性エルボー３４ａ〜３４ｅが完全に延伸されている構成である。図５および５Ａは、完全に延伸された各可撓性エルボー３４ａ〜３４ｅを示し、それによって延伸状態Ｚを示す。延伸状態Ｚでは、折り畳み式パネル３２ａ〜３２ｅのうちの全てが、広げられる。いったんポップアップ注ぎ口２４が延伸状態Ｚになると、可撓性容器１０は、使用の準備が整う。
【０１３０】
延伸状態Ｚでは、各可撓性エルボーは、それぞれの曲率半径ＲＣを生じる。可撓性エルボー３４ａ〜３４ｅの各々に対する曲率半径値の非限定的な例は、以下の表２に提供されている。
【０１３１】
【表２】
2019529260.tif 000004
【０１３２】
各曲率半径の大きさ（ＲＣ１−ＲＣ５）は、同じあっても、または異なっていてもよい。一実施形態では、少なくとも２つ、または少なくとも３つの曲率半径が、互いに対して異なる値を有する。
【０１３３】
一実施形態では、人の手４８によって可撓性容器１０に適用される圧搾力は、図６に示されるように、可撓性容器の内部から流動性材料５０を分注するのに十分である。
【０１３４】
一実施形態では、延伸構成Ｚ（図５Ａ）でのポップアップ注ぎ口２４の長さは、２０ｍｍ、または４０ｍｍ、または６０ｍｍ、または８０ｍｍ、または１００ｍｍ〜１２０ｍｍ、または１４０ｍｍ、または１６０ｍｍ、または１８０ｍｍ、または２００ｍｍである。
【０１３５】
７．クロージャ
一実施形態では、ポップアップ注ぎ口２４は、クロージャを含み得る。出口３０は、ブロージャを受容するためのねじ山または他の構造を含み得る。クロージャは、出口３０と噛み合い係合するように構成されている。好適なクロージャの非限定的な例としては、スクリューキャップ、フリップトップキャップ、スナップキャップ、不正開封防止注ぎ口、縦型ツイストキャップ、横型ツイストキャップ、無菌キャップ、ヴィトッププレス、プレスタップ、プッシュオンタップ、レバーキャップ、コンロ装具コネクタ、ならびに他の種類の除去可能な（および任意に再閉可能な）クロージャが挙げられる。
【０１３６】
一実施形態では、ポップアップ注ぎ口は、「後部プラグ」クロージャ」を含む。後部プラグクロージャは、ポップアップ注ぎ口２４の近位区分に固着されている。注ぎ口が後退状態Ｘにあるとき、後部プラグクロージャは、ポップアップ注ぎ口２４を完全に閉鎖する。
【０１３７】
図１〜６は、スタンドアップパウチとしての可撓性容器１０を示しているが、本発明の可撓性容器は、箱型パウチ、ピローパウチ、注ぎ口ｋシール式パウチ、注ぎ口側ガセット付きパウチであり得る。ポップアップ注ぎ口は、可撓性容器の前面、背面、側面、およびガセット面を含む、任意のフィルム面の上に設置することができることが理解される。
【０１３８】
本発明の可撓性容器１０は、ハンドル付きまたはハンドルなしで形成することができる。
【０１３９】
一実施形態では、可撓性容器１０は、０．０５リットル（Ｌ）、または０．１Ｌ、または０．２５Ｌ、または０．５Ｌ、または０．７５Ｌ、または１．０Ｌ、または１．５Ｌ、または２．５Ｌ、または３Ｌ、または３．５Ｌ、または４．０Ｌ、または４．５Ｌ、または５．０Ｌ〜６．０Ｌ、または７．０Ｌ、または８．０Ｌ、または９．０Ｌ、または１０．０Ｌ、または２０Ｌ、または３０Ｌの体積を有する。
【０１４０】
８．可撓性容器
本開示は、別の可撓性容器を提供する。一実施形態では、図７〜８に示されるような可撓性容器１１０を提供する。可撓性容器１１０は、４つのパネル、つまり、前面パネル１１２、背面パネル１１４、第１のガセットパネル１１６、および第２のガセットパネル１１８を有する。４つのパネル１１２、１１４、１１６、１１８は、それぞれ、上部セグメント１２０および底部セグメント１２２を形成する。ガセットパネル１１６、１１８は、互いに対向している。可撓性容器１１０が空または完全に折り畳まれた構成にあるとき、ガセットパネル１１６、１１８は、内向きに折り畳まれる。容器１１０を反転させると、可撓性容器１１０に対する上下位置が変化する。しかしながら、一貫性のために、ポップアップ注ぎ口１２４に隣接するハンドルは、上部ハンドル１２５（または上部ハンドル１２５）と呼ばれ、反対のハンドルは、下部ハンドル１２７（または底部ハンドル１２７）と呼ばれるだろう。
【０１４１】
４つのパネル１１２、１１４、１１６、１１８は各々、可撓性多層フィルムの別々のウェブから成り得る。可撓性多層フィルムは、本明細書に先に開示されるような任意の可撓性多層フィルムであり得る。多層フィルムの各ウェブの組成および構造は、同じであっても、または異なっていてもよい。代替的に、１つのウェブのフィルムを使用して、４つの全てのパネル、ならびに上部セグメントおよび底部セグメントを作製することもできる。さらなる実施形態では、２つ以上のウェブを使用して、各パネルを作製することができる。
【０１４２】
一実施形態では、各それぞれのパネル１１２、１１４、１１６、および１１８に対して１つのウェブの多層フィルムである、４つのウェブの多層フィルムのウェブが提供されている。パネルに対する各多層フィルムの構造および組成は、同じである。前面パネル１１２は、ガセットパネル１１６、１１８が前面パネルと背面パネルとの間に位置する状態で、背面パネル１１４に重ねられている。パネル用の内側シール層は、互いに面している。前面パネル１１２、背面パネル１１４、第１のガセットパネル１１６、および第２のガセットパネル１１８の縁部は、位置合わせされ、共通の周縁部を形成する。各パネルの縁部は、隣接するパネルに熱シールされて、周辺シール１４１を形成する。
【０１４３】
上部セグメント１２０および底部セグメント１２２を形成するために、多層フィルムの４つのパネルは、それぞれの端部で互いに収束し、かつ互いにシールされる。例えば、上部セグメント１２０は、上部端部１４４で互いにシールされたパネル１１２、１１４、１１６、１１８の延伸部によって画定され得る。同様に、底部セグメント１２２は、底部端部１４６で互いにシールされたパネル１１２、１１４、１１６、１１８の延伸部によって画定され得る。図７に示されるように、底部端部１４６のパネル１１２、１１４、１１６、１１８のテーパー状部分は、可撓性容器１１０がスタンドアップパウチ、すなわち「ＳＵＰ」であることを可能にするのに十分な支持、安定性、および構造を提供する。
【０１４４】
可撓性容器１１０は、パネルのうちの１つに、この場合、前面パネル１１２に、オリフィス１２１を含む。ポップアップ注ぎ口１２４が、オリフィス１２１を通って延伸する。ポップアップ注ぎ口１２４は、オリフィス１２１で前面パネル１１２の内側シール層にシールされたフランジ１２８を有する。代替的に、フランジ１２８は、本明細書で先に開示されるように、前面フィルム１１２の最外層にシールされてもよい。ポップアップ注ぎ口１２４は、先に開示されるように、エチレン／α−オレフィンマルチブロックコポリマーおよび任意のＨＤＰＥから成る。
【０１４５】
ポップアップ注ぎ口１２４は、本明細書で先に開示されるような、任意のポップアップ注ぎ口（例えば、ポップアップ２４など）であり得る。ポップアップ注ぎ口１２４は、チャネル１２６、フランジ１２８、出口１３０、折り畳み式パネル１３２ａ〜１３２ｅ、可撓性エルボー１３４ａ〜１３４ｅ、および可撓性バルブ１３６を含む。
【０１４６】
可撓性容器１１０は、本明細書で先に開示されるように、ポップアップ注ぎ口１２４を覆うためのシールフィルムを含み得る。
【０１４７】
一実施形態では、シールフィルムは、上部ハンドル１２５の下側に取り付けることができる。シールフィルムは、本明細書で先に開示されるような、任意のシールフィルムであり得る。ユーザがハンドル１２５を持ち上げると、上向きの持ち上げ力により、ポップアップ注ぎ口１２４が後退状態Ｘから中立状態Ｙに移動する。その後、ユーザ（例えば、人１５２）は、出口１３０をつまんで把持し、ポップアップ注ぎ口１２４を延伸状態Ｚに引っ張ることができる。換言すれば、上部ハンドル１２５を持ち上げると、シールフィルムが剥離し、ポップアップ注ぎ口が、後退状態Ｘから中立状態Ｙに移動する。
【０１４８】
一実施形態では、ポップアップ注ぎ口１２４は、可撓性容器から流動性材料を制御して注ぐことを可能にする。図８に示されるように、人は、片手１５０で上部ハンドル１２５を把持し、他方の手１５２で下部ハンドル１２７を把持して、可撓性容器１１０を反転させ、完全に延伸された注ぎ口１２４からの流動性材料１５４の分注方向を正確に制御することができる。
【０１４９】
一実施形態では、可撓性容器１１０は、０．０５リットル（Ｌ）、または０．１Ｌ、または０．２５Ｌ、または０．５Ｌ、または０．７５Ｌ、または１．０Ｌ、または１．５Ｌ、または２．５Ｌ、または３Ｌ、または３．５Ｌ、または４．０Ｌ、または４．５Ｌ、または５．０Ｌ〜６．０Ｌ、または７．０Ｌ、または８．０Ｌ、または９．０Ｌ、または１０．０Ｌ、または２０Ｌ、または３０Ｌの体積を有する。
【０１５０】
一実施形態では、可撓性容器１０および／または可撓性容器１１０は、９０重量％〜１００重量％のエチレン系ポリマーから作製されており、多層フィルムは、ＬＬＤＰＥ、ＬＤＰＥ、ＨＤＰＥ、およびそれらの組み合わせなどのエチレン系ポリマーから選択される層材料を有する可撓性多層フィルムから成り、装具１０は、エチレン／α−オレフィンマルチブロックコポリマーから成る。重量パーセントは、可撓性容器（内容物を含まず）の総重量に基づく。９０重量％〜１００重量％のエチレン系ポリマーから作製された可撓性容器は、容易にリサイクル可能であるので有利である。
【０１５１】
本発明の可撓性容器は、液体食料品（飲料など）、油、塗料、グリース、化学物質、液体中の固体の懸濁液、および固体粒子状物質（粉末、穀物、粒状固体）を含むがこれらに限定されない、流動性物質の貯蔵に好適である。好適な液体の非限定的な例としては、シャンプー、コンディショナー、液体石鹸、ローション、ジェル、クリーム、バーム、および日焼け止め剤などの液体パーソナルケア製品が挙げられる。他の好適な液体としては、家庭用手入れ用／洗浄用製品および自動車用手入れ用製品が挙げられる。他の液体としては、調味料（ケチャップ、マスタード、マヨネーズ）および乳幼児食品などの液体食品が挙げられる。
【０１５２】
本発明の可撓性容器は、より高い粘度を有し、放出するために容器への圧搾力の適用を必要とする、流動性物質の貯蔵に好適である。そのような圧搾可能な流動性物質の非限定的な例としては、グリース、バター、マーガリン、石鹸、シャンプー、動物飼料、ソース、および乳幼児食品が挙げられる。
【０１５３】
限定するものではなく、例として、本開示の実施例が提供される。
【実施例】
【０１５４】
ポップアップ注ぎ口は、Ｔｈｅ  Ｄｏｗ  Ｃｈｅｍｉｃａｌ  Ｃｏｍｐａｎｙから入手可能な、Ｉｎｆｕｓｅ（商標）９８１７およびＩｎｆｕｓｅ（商標）９８０７の商品名で販売されているエチレン／α−オレフィンマルチブロックコポリマー単独、またはＨＤＰＥ  ＤＭＤＣ−１２５０  ＮＴとの混成物から射出成形される。射出成形機は、図１〜６に示されるようなポップ注ぎ口２４としての構造および形状を有する、毎秒３５０立方センチメートル（ｃｃ／秒）の射出速度を有する実験室規模の射出成形機である。以下の表３に列挙されているポリマー材料の各々を、金型に完全に充填し、図１〜６に示すポップアップ注ぎ口２４の構造および形状を有する、好適なポップアップ注ぎ口を生成した。
【０１５５】
【表３】
2019529260.tif 000005
【０１５６】
表３のポップアップ注ぎ口１〜６は、図１〜６に示すポップアップ注ぎ口２４と同じまたは実質的に同じ構造および形状を有する。ポップアップ注ぎ口の実施例１〜６の寸法を以下の表４に提供する。
【０１５７】
【表４】
2019529260.tif 000006
【０１５８】
実施例１〜６の各ポップアップ注ぎ口は、以下の表５に列挙されているフィルム構造（フィルム１）で作製された予め作製されたスタンドアップパウチの上に設置される。フィルム１は、複数の用途に対する堅牢なフィルムとして設計されている。
【０１５９】
【表５】
2019529260.tif 000007
【０１６０】
ポップアップ注ぎ口を設置するための手順
１．外科用メスで前面フィルム内に直径３５ｍｍのオリフィス穴を開ける。
２．上部が閉鎖された出口を有する注ぎ口（注ぎ口２）を、包装体の内側部分に位置付け、穴の中央に配置し、かつポップアップ注ぎ口を完全に囲むのに十分な高さを有する金属リングによって支持する。
３．フランジ２８と全く同じ寸法（外径４２ｍｍ、内径３２ｍｍ）の金属パイプの小区分を、１３０℃に加熱し、包装体の外側部分に対して、すなわち、包装フィルムに対して、３〜５秒間手で押圧する。
４．シールフィルムは、除去可能なラベル用途に一般的に使用されている、Ｒｏｂｏｎｄ（商標）８９１５感圧性接着剤でフィルム１の１片をコーティングすることによって、予め調製される。シールフィルムの２つの端部は、手でシールフィルムを容易に除去するために使用することができるタブを形成するために、コーティングされていない。シールフィルムは、ポップアップ注ぎ口の縁部および中央区分にしっかりと接着されている。
５．ポップアップ注ぎ口の適切な機能性を確実にするために、１３０℃で３〜５秒間、加熱されたロッドに対して手で押圧することによって、出口の縁部をシールフィルムに溶着させる。注ぎ口の選択された構成によっては、この動作は、工業規模の動作では必要ないであろう。
【０１６１】
可撓性容器の使用
ポップアップ注ぎ口の使用は、図３〜５の一連の写真に見ることができる。
１．後退状態Ｘのポップアップ注ぎ口は、充填されていないＳＵＰの全体の厚さを妨げない。
２．シールフィルムにコーティングされていないままの側部タブは、可撓性容器表面から手で容易に引き出すことができる。
３．出口の縁部はシールフィルムに溶着されているので、注ぎ口全体が、容易にその完全延伸状態Ｚに引き出される。
【０１６２】
注ぎ口のポップアップ特徴は、（ｉ）成形中の注ぎ口の構成、および（ｉｉ）射出成形材料中のエチレン／α−オレフィンマルチブロックコポリマーの存在の結果である。ポップアップ注ぎ口の形成（成形）は、ポップアップ注ぎ口が中立状態、すなわち、後退状態と完全延伸状態との間にあるときに生じる。この中立状態で注ぎ口を成形することは、少なくとも２つの利点を有する。第一に、注ぎ口を中立状態で成形することにより、拘束部材（感圧性粘着フィルム）を除去した後に、注ぎ口を完全後退状態からこの中立状態へ自動的にポップアップさせることができる。自動ポップアップの傾向および速度は、利用されるエチレン／α−オレフィンマルチブロックコポリマー材料の弾性および剛性に依存する。ポップアップ注ぎ口は、追加のプルリングまたはハンドルを必要とする従来の設計と比較して、ポップアップ注ぎ口を引き出すための先端部への容易なアクセスをユーザに提供する。第二に、中立状態で注ぎ口を成形することで、後退状態で成形された注ぎ口または延伸状態で成形された注ぎ口と比較して、応力および永久変形を最小限に抑えることによって、注ぎ口の耐久性が改善される。
【０１６３】
本開示は、本明細書に含まれる実施形態および例示に限定されず、実施形態の一部、および異なる実施形態の要素の組み合わせを含む実施形態の変更された形態を、以下の特許請求の範囲内に含むことが明確に意図される。
【図１】
2019529260.tif 000008
【図２】
2019529260.tif 000009
【図２Ａ】
2019529260.tif 000010
【図３】
2019529260.tif 000011
【図３Ａ】
2019529260.tif 000012
【図４】
2019529260.tif 000013
【図５】
2019529260.tif 000014
【図５Ａ】
2019529260.tif 000015
【図６】
2019529260.tif 000016
【図７】
2019529260.tif 000017
【図８】
2019529260.tif 000018
【国際調査報告】
2019529260.tif 000019
2019529260.tif 000020